FR 2687052 A1 19930813 FR 9201423 A 19920207 L'invention concerne un produit de stockage d'énergie thermique pour bigoudi. Les bigoudis chauffants sont connus depuis longtemps et leur mise en oeuvre fait partie des techniques classiques de coiffure. Plus récemment, des bigoudis chauffants à cartouche de chauffage ont été proposés. Le document EP-0 324 695 décrit un bigoudi comprenant un support tubulaire allongé destiné à recevoir une cartouche de chauffage en forme de tube cylindrique. Cette cartouche, qui peut être chauffée indépendamment de son support, comporte une chambre interne de faible dimension destinée à recevoir un produit de chauffage. Les produits de chauffage connus jusqu'à présent donnent globalement satisfaction, mais sont corrosifs, ce qui présenterait de graves inconvénients en cas de rupture de la cartouche. Un des buts de l'invention est de proposer un produit de stockage qui ne présente pas les inconvénients mentionnés plus haut. Un deuxième but de l'invention est de proposer un produit de stockage qui permette d'emmagasiner une grande quantité d'énergie sous un faible volume. Un troisième but de l'invention est de proposer un produit de chauffage qui est stable dans le temps. A cet effet, l'invention concerne un produit de stockage d'énergie thermique pour bigoudi à cartouche de chauffage comportant un matériau à changement de phase susceptible d'être soumis à un cycle de stockage de la chaleur par un premier changement d'état, produit lors d'une élévation de température, et de restitution de chaleur par un deuxième changement d'état, inverse audit premier changement d'état, produit lors d'un abaissement de la température. Selon l'invention, ledit matériau est un sel neutre hydraté, dont les propriétés physiques ne sont pas modifiées par un nombre de cycles supérieur ou égal à 100. De préférence, ce produit de stockage d'énergie est non corrosif et/ou non toxique. Il comporte de préférence du trihydate de perchlorate de lithium ou de l'hexahydrate de chlorure de magnésium. De préférence, les températures de changements d'état sont comprises entre 60 et 1100 C. Des exemples de réalisation de l'invention seront décrits en détail ci-après, en référence aux dessins annexés dans lesquels - la Figure 1 représente le flux thermique absorbé en fonction de la température par le trihydrate de perchlorate de lithium lors de son chauffage - la Figure 2 représente le flux thermique libéré en fonction de la température par le trihydrate de perchlorate de lithium lors de l'abaissement de sa température - la Figure 3 représente le flux thermique absorbé en fonction de la température par l'hexahydrate de chlorure de magnésium lors de son élévation de température ; - la Figure 4 représente le flux thermique libéré en fonction de la température par l'hexahydrate de chlorure de magnésium lors de l'abaissement de sa température. Les cartouches de chauffage de bigoudis ont des dimensions externes limitées qui conduisent à un volume de l'ordre de 2,5 cm3 disponibles pour le matériau de stockage. La réalisation des ondulations permanentes des cheveux nécessite la libération d'au moins 500 joules, de préférence plus, å une température comprise entre 60 et 1100 C. Le produit de stockage d'énergie contenu dans la cartouche de chauffage est soumis, lors de son usage, à un cycle thermique comportant des phases de stockage, puis de restitution de chaleur. Compte tenu de la quantité de chaleur qui doit être libérée par un produit de faible volume, un matériau à changement de phase est bien adapté. Au cours du cycle thermique, ce matériau est d'abord soumis à une phase de stockage de la chaleur. Au cours de cette phase, le matériau subit un premier changement d'état, produit lors d'une élévation de température. Ultérieurement, lors d'une autre phase, produite par un abaissement de la température, le matériau de stockage restitue la chaleur emmagasinée au cours de la première phase. La température de restitution de la chaleur emmagasinée, dite température utile de récupération, est comprise entre 70 et 1000 C. Les propriétés physiques du matériau, et plus particulièrement leurs propriétés thermiques permettent l'utilisation du matériau de stockage pendant un nombre de cycles relativement important. Pour cela, le matériau ne subit pas de décomposition au cours du nombre de cycles considéré. Le produit de stockage comporte un matériau qui est un sel neutre hydraté dont les propriétés physiques ne sont pas modifiées par un nombre de cycles supérieur ou égal à 100. De préférence, le produit de stockage d'énergie comporte l'un des produits du groupe suivant : trihydrate de perchlorate de lithium, ou hexahydrate de chlorure de magnésium. Le tableau suivant indique les résultats expérimentaux obtenus pour ces trois composés. Tv représente la température de fusion ; Zi Hf indique la chaleur absorbée lors de la fusion, au cours de l'élévation de température ; Tc représente la température de cristallisation b t Hc représente l'énergie restituée lors de la cristallisation. Chauffage Refroidissement Composé Tr #Hf (fusion) To #Ho (cristallisation) / C /J.g-1 /kJ.mol-1 /J.cm-3 / C /J.g-1 /kJ.mol-1 /J.cm-3 LiClO4 94,2 -294,5 -47,3 -542 83,6 301,4 48,4 555 3H2O 94,4 -293,4 -47,1 -540 83,6 301,2 48,3 554 94,1 -294,1 -47,2 -542 83,2 301,7 48,4 555 94,6 -296,1 -47,5 -545 82,5 300,7 48,2 554 MgCl2 116,5 -153,7 -31,3 -241 98,1 141,8 28,8 222 6H2O 116,2 -154,4 -31,4 -242 82,2 134,7 27,4 212 115,7 -157,8 -32,1 -248 88,7 142,1 28,9 223 115,6 -152,9 -31,1 -240 90,2 138,5 28,2 217 115,7 -157,7 -32,1 -248 87,6 141,7 28,8 222 REVENDICATIONS 1. Produit de stockage d'énergie pour bigoudi à cartouche de chauffage comportant un matériau à changement de phase susceptible d'être soumis à un cycle de stockage de la chaleur par un premier changement d'état, produit lors d'une élévation de température, et de restitution de chaleur par un deuxième changement d'état, inverse audit premier changement d'état, produit lors d'un abaissement de la température, caractérisé en ce que ledit matériau est un sel neutre hydraté, dont les propriétés physiques ne sont pas modifiées par un nombre de cycles supérieur ou égal à 100. 2. Produit de stockage d'énergie selon la revendication 1, caractérisé en ce qu'il est non corrosif. 3. Produit de stockage d'énergie selon l'une des revendications 1 et 2, caractérisé en ce qu il est non toxique. 4. Produit de stockage d'énergie selon l'une quelconque des revendications 1 à 3, caractérisé en ce que ses températures de changements d'état sont comprises entre 60 et 110 C. 5. Produit de stockage d'énergie selon l'une quelconque des revendications 1 à 4, caractérisé en ce qu'il comporte du trihydate de perchlorate de lithium. 6. Produit de stockage d'énergie selon l'une quelconque des revendications 1 à 5, caractérisé en ce qu'il comporte de l'hexahydrate de chlorure de magnésium.